(57)【要約】【課題】【解決手段】本発明は、アクリレート系バインダー樹脂１００重量部、オレフィン系樹脂５〜５０重量部、光開始剤２〜２０重量部、および溶媒８０〜４００重量部を含む環状オレフィン系フィルムのコーティング用組成物、および前記組成物に平均粒径０．５〜５μｍの微粒子１〜２０重量部をさらに含む環状オレフィン系フィルムのコーティング用組成物に関するものであり、これは、各々環状オレフィン系フィルムに対するハードコーティング組成物および眩しさ防止コーティング組成物として用いることができる。  本発明に係る環状オレフィン系フィルムのコーティング用組成物は、環状オレフィン系フィルム上にコロナ、プラズマなどの親水表面処理をしなくても、コーティング組成物としてオレフィン系樹脂を用いることにより、既存に具現されている眩しさ防止、反射防止などの光学特性、耐スクラッチ性、耐摩耗性などの機械的物性を維持しつつ、環状オレフィン系フィルムとの付着性に優れるコーティング層を提供することができる。【選択図】なし【特許請求の範囲】
【請求項１】
アクリレート系バインダー樹脂１００重量部、オレフィン系樹脂５〜５０重量部、光開始剤２〜２０重量部、および溶媒８０〜４００重量部を含むことを特徴とする環状オレフィン系フィルムのコーティング用組成物。
【請求項２】
前記アクリレート系バインダー樹脂は、アクリレート単量体およびアクリレートオリゴマーからなる群より選択される１種以上を含むことを特徴とする、請求項1に記載の環状オレフィン系フィルムのコーティング用組成物。
【請求項３】
前記アクリレート単量体は、１〜６個のアクリレート官能基を有する化合物であることを特徴とする、請求項２に記載の環状オレフィン系フィルムのコーティング用組成物。
【請求項４】
前記アクリレート単量体は、ジペンタエリスリトールヘキサアクリレート、ペンタエリスリトールテトラアクリレート、ペンタエリスリトールトリアクリレート、トリメチレンプロピルトリアクリレート、ヘキサンジオールジアクリレート、エチルアクリレート、エチルヘキシルアクリレート、ブチルアクリレート、イソボルニルアクリレート、オクタデシルアクリレート、２−ヒドロキシエチルアクリレート、メチルメタクリレート、ブチルメタクリレート、ヘキサンジオールジアクリレート、ジプロピレングリコールジアクリレート、トリエチレングリコールジアクリレート、トリプロピレングリコールジアクリレート、およびヒドロキシエチルアクリレートからなる群より選択される１種以上を含むことを特徴とする、請求項３に記載の環状オレフィン系フィルムのコーティング用組成物。
【請求項５】
前記アクリレートオリゴマーは、平均分子量が５００〜１０，０００であり、２〜６個のアクリレート官能基を有するアクリレートオリゴマーであることを特徴とする、請求項２に記載の環状オレフィン系フィルムのコーティング用組成物。
【請求項６】
前記オレフィン系樹脂は、オレフィン系エラストマー、オレフィン系ブロック共重合体、および変性オレフィン系樹脂からなる群より選択される１種以上を含むことを特徴とする、請求項１に記載の環状オレフィン系フィルムのコーティング用組成物。
【請求項７】
前記オレフィン系エラストマーは、エチレン−酢酸ビニル共重合体、エチレン−メチルアクリレート共重合体、エチレン−エチルアクリレート共重合体、およびエチレン−ｎ−ブチルアクリレート共重合体からなる群から選択される１種以上を含み、前記オレフィン系ブロック共重合体は、スチレン−イソプレン−スチレンブロック共重合体、スチレン−ブタジエン−スチレンブロック共重合体、スチレン−エチレン−ブチレン−スチレンブロック共重合体、およびスチレン−エチレン−プロピレン−スチレンブロック共重合体からなる群より選択される１種以上を含み、前記変性オレフィン系樹脂は、塩化ポリプロピレン−アクリレート変性共重合体であることを特徴とする、請求項６に記載の環状オレフィン系フィルムのコーティング用組成物。
【請求項８】
前記光開始剤は、１−ヒドロキシシクロヘキシルフェニルケトン、ベンジルジメチルケタール、ヒドロキシジメチルアセトフェノン、ベンゾイン、ベンゾインメチルエーテル、およびベンゾインエチルエーテルからなる群より選択される１種以上を含むこと特徴とする、請求項１に記載の環状オレフィン系フィルムのコーティング用組成物。
【請求項９】
前記溶媒は、アルコール類、アセテート類、ケトン類、および芳香族化合物からなる群から選択される１種以上を含むことを特徴とする、請求項１に記載の環状オレフィン系フィルムのコーティング用組成物。
【請求項１０】
前記溶媒は、メタノール、エタノール、イソプロピルアルコール、ブタノール、２−メトキシエタノール、２−エトキシエタノール、２−ブトキシエタノール、２−イソプロポキシエタノール、酢酸メチル、酢酸エチル、酢酸ブチル、メチルエチルケトン、メチルイソブチルケトン、シクロヘキサン、シクロヘキサノン、トルエン、キシレン、およびベンゼンからなる群より選択される１種以上を含むことを特徴とする、請求項９に記載の環状オレフィン系フィルムのコーティング用組成物。
【請求項１１】
界面活性剤をアクリレート系バインダー樹脂１００重量部に対して０より大きく１０以下の重量部でさらに含むことを特徴とする、請求項１に記載の環状オレフィン系フィルムのコーティング用組成物。
【請求項１２】
前記界面活性剤は、レベリング剤または湿潤剤であることを特徴とする、請求項１１に記載の環状オレフィン系フィルムのコーティング用組成物。
【請求項１３】
前記アクリレート系バインダー樹脂１００重量部に対して平均粒径０．５〜５μｍの微粒子１〜２０重量部をさらに含むことを特徴とする、請求項１乃至１２のいずれか一項に記載の環状オレフィン系フィルムのコーティング用組成物。
【請求項１４】
請求項１乃至１２のいずれか一項による環状オレフィン系フィルムのコーティング用組成物を用いて形成したコーティング層を備えることを特徴とする環状オレフィン系フィルム。
【請求項１５】
前記環状オレフィン系フィルムの厚さが、０．５μｍ〜１０００ｍｍであることを特徴とする、請求項１４に記載の環状オレフィン系フィルム。
【請求項１６】
請求項１３による環状オレフィン系フィルムのコーティング用組成物を用いて形成したコーティング層を備えることを特徴とする環状オレフィン系フィルム。
【請求項１７】
前記環状オレフィン系フィルムの厚さが、０．５μｍ〜１０００ｍｍであることを特徴とする、請求項１６に記載の環状オレフィン系フィルム。
【発明の詳細な説明】
【技術分野】
【０００１】
本発明は、環状オレフィン系フィルムとの付着性に優れるコーティング組成物に関する。より詳しくは、本発明は、環状オレフィン系重合体または共重合体樹脂で形成された光学フィルム（以下、「環状オレフィン系フィルム」という）にコロナ、プラズマなどの親水表面処理過程を行わなくても、既存に具現されている眩しさ防止、反射防止などの光学特性、耐スクラッチ性、耐摩耗性などの機械的物性を維持しつつ、環状オレフィン系フィルムとの付着性に優れるコーティング層を提供できる環状オレフィン系フィルムのコーティング用組成物に関する。本発明に係るコーティング組成物は、ハードコーティング組成物または眩しさ防止コーティング組成物として用いることができる。本出願は２００７年１月４日に韓国特許庁に提出された韓国特許出願第１０−２００７−００００９６５号の出願日の利益を主張し、その内容の全ては本明細書に含まれる。
【背景技術】
【０００２】
情報化社会への移行に伴い、液晶表示装置（ＬＣＤ）、プラズマ表示パネル（ＰＤＰ）、電気泳動表示装置（ＥＬＤ）などの多様で多くのディスプレイが開発中であるか、商品化されており、室内展示用ディスプレイはますます大型化及び薄型化され、室外携帯用ディスプレイは小型化及び軽量化される傾向にある。このような傾向に対応して、現在、ディスプレイの厚さを最小化させる技術は必須となってきており、このために早くから各種の光学フィルムが用いられている。
【０００３】
前記光学フィルムに用いられる材料は、ディスプレイの種類によって差はあるが、一般的に高い投光度、光学的等方性、無欠点表面、高耐熱性及び高耐湿性、高柔軟性、高表面硬度、低収縮率、工程上の処理容易性などの物性を有さなければならない。
【０００４】
一般的な光学フィルム材料としては、トリアセチルセルロース、ポリエチレンテレフタレート、ポリメチルメタクリレート、ポリカーボネートなどがあり、ディスプレイの条件および光学フィルム材料の固有な物性により選択し、光学フィルムの製造に用いることができる。
【０００５】
しかし、一般的に光学フィルムは単独で使用されなく、表面コーティング処理をすることにより、光学フィルム材料の固有特性から起因する足りない物性を補完し、付加的に必要なディスプレイ機能を具現する。特に、光学フィルムがディスプレイの最外郭に位置する場合には、外傷防止、眩しさ防止、反射防止、帯電防止、耐汚染性などの機能を付することが非常に重要になる。
【０００６】
現在、ＬＣＤ用偏光板には、ポリビニルアルコール材質の偏光膜を保護するための保護膜として、両面に高投光度、光学的等方性、無欠点表面などの特性を有するトリアセチルセルロースフィルムを通常的に用いている。しかし、トリアセチルセルロースフィルムは熱や湿度に弱いため、高温高湿の環境で長時間使用する場合、偏光度の低下および水分劣化によりふちの光が過多に漏れる光漏れ現象などの問題が発生し、耐久性が低下する。
【０００７】
このような問題を解決するために、大韓民国公開特許２００４−００７１４８５（２００４．０８．１２公開）（特許文献１）では、トリアセチルセルロースを代替して環状オレフィン系樹脂を用いる方案を開示している。環状オレフィン系樹脂はノルボルネン系樹脂ともいい、環状オレフィン系重合体だけではなく、環形および線状オレフィンが混在している環状オレフィン系共重合体を含む。
【０００８】
前記環状オレフィン系樹脂は、炭化水素の含量が高いため誘電定数が低く、電気的には等方性に優れるため複屈折がなく、吸湿性が低く、無定形であり、π共役（π−ｃｏｎｊｕｇａｔｉｏｎ）による可視光線領域での光吸収がないため優れる光透過度を示し、延伸処理を行うことにより位相差を付することができるため、位相差フィルムへの適用も可能である。
【０００９】
しかし、多くの環状オレフィン系樹脂は、極性基がないか、非常に弱い極性を有するノルボルネンを単量体としているため、極性が非常に高いポリビニルアルコール偏光膜との層間付着性が既存の他の光学フィルム使用時より低下するという問題があり、また、追加的な機能を付するための表面コーティング処理時にコーティング膜との付着性が大きく低下するという問題があった。
【００１０】
このような問題を解決するために、環状オレフィン系樹脂に他の特定成分の添加、ポリマー自体の変形、または分子量の調節などのような、多様な環状オレフィン系光学フィルムの製造方法が開示されているが、光学特性、成分間の親和性、光学フィルム強度などが低下するという問題があった。
【００１１】
また、他の方法として、環状オレフィン系フィルムにコロナ、プラズマなどの親水表面処理を行った後、コーティングをすることにより、付着性を改善する方法が開示されているが、表面処理工程の追加によるコストおよび生産性負担、および表面処理過程で発生する各種副産物および汚染源が製品に残留して、製品収率を低下させるという問題があった。
【００１２】
したがって、光学フィルムの製造過程でポリマーを変性させたり、コーティング前の光学フィルムに表面処理をする過程なしで、コーティング組成物自体の開発を通して、環状オレフィン系フィルムと表面コーティング膜との付着性を顕著に向上させることができる方法に関する研究が強く要求されている実情である。
【先行技術文献】
【特許文献】
【００１３】
韓国公開特許第２００４−００７１４８５号公報
【発明の概要】
【発明が解決しようとする課題】
【００１４】
前記した従来技術の問題点を解決するために、本発明は、環状オレフィン系フィルム上にコロナ、プラズマなどの親水表面処理をしなくても、コーティング組成物としてオレフィン系樹脂を用いることにより、既存に具現されている眩しさ防止、反射防止などの光学特性、耐スクラッチ性、耐摩耗性などの機械的物性を維持しつつ、環状オレフィン系フィルムとの付着性に優れる環状オレフィン系フィルムのコーティング用組成物を提供することを目的とする。本発明に係るコーティング組成物は、ハードコーティング組成物または眩しさ防止コーティング組成物として用いることができる。また、本発明は、前記コーティング組成物を用いて形成したコーティング層を備えた環状オレフィン系フィルムを提供することを目的とする。
【課題を解決するための手段】
【００１５】
前記した目的を達成するために、本発明は、アクリレート系バインダー樹脂１００重量部、オレフィン系樹脂５〜５０重量部、光開始剤２〜２０重量部、および溶媒８０〜４００重量部を含む環状オレフィン系フィルムのコーティング用組成物を提供する。この組成物は、耐スクラッチ性、耐摩耗性などの機械的物性に優れながらも、環状オレフィン系フィルムとの付着性に優れるコーティング層を提供することができるため、環状オレフィン系フィルムに対するハードコーティング組成物として用いることができる。
【００１６】
前記した本発明に係る環状オレフィン系フィルムのコーティング用組成物は、平均粒径０．５〜５μｍの微粒子１〜２０重量部をさらに含むことができる。この場合、耐スクラッチ性、耐摩耗性などの機械的物性だけではなく、眩しさ防止、反射防止などの光学特性に優れ、環状オレフィン系フィルムとの付着性に優れるコーティング層を提供することができるため、環状オレフィン系フィルムに対する眩しさ防止コーティング組成物として用いることができる。
【００１７】
前記した本発明に係る環状オレフィン系フィルムのコーティング用組成物は、前記アクリレート系バインダー樹脂１００重量部に対して界面活性剤を０より大きく１０以下の重量部でさらに含むことができる。
【００１８】
また、本発明は、前記コーティング組成物を用いて形成したコーティング層を備えた環状オレフィン系フィルムを提供する。
【発明の効果】
【００１９】
本発明に係る環状オレフィン系フィルムのコーティング用組成物によれば、環状オレフィン系フィルム上にコロナ、プラズマなどの親水表面処理をしなくても、既存に具現されている優れる眩しさ防止、反射防止などの光学特性、耐スクラッチ性、耐摩耗性などの機械的物性を維持しつつ、環状オレフィン系フィルムとの付着性に顕著に優れる効果を有するコーティング層を提供することができる。したがって、本発明に係る前記環状オレフィン系フィルムのコーティング用組成物を用いて形成したコーティング層を備えた環状オレフィン系フィルムは、既存のコーティング処理により具現されている優れた光学特性および機械的物性を維持しつつ、コーティング層との付着性に顕著にも優れるという効果を有する。
【発明を実施するための形態】
【００２０】
以下、本発明について詳細に説明する。
【００２１】
本発明者等は、環状オレフィン系フィルムとの付着性を向上することができるＵＶ硬化型アクリル系ハードコーティング組成物および眩しさ防止コーティング組成物に対して研究しているところ、アクリレート系バインダー樹脂中にオレフィン系樹脂を添加した結果、既存のハードコーティング膜および眩しさ防止コーティング膜の光学および機械的物性は大きく低下されなく、環状オレフィン系フィルムとの付着性が向上されることを確認し、これを基として本発明を完成するに至った。
【００２２】
本発明に係る環状オレフィン系フィルムのコーティング用組成物は、アクリレート系バインダー樹脂１００重量部、オレフィン系樹脂５〜５０重量部、光開始剤２〜２０重量部、および溶媒８０〜４００重量部を含むことを特徴とする。本発明に係る環状オレフィン系フィルムのコーティング用組成物は、前記アクリレート系バインダー樹脂１００重量部に対して界面活性剤を０より大きく１０以下の重量部でさらに含むことができる。
【００２３】
前記した環状オレフィン系フィルムのコーティング用組成物は、環状オレフィン系フィルムなどに塗布する場合、環状オレフィン系フィルムとの付着性に優れるだけではなく、耐スクラッチ性、耐摩耗性などの機械的物性に優れ、環状オレフィン系フィルムを外部の化学的・物理的な力から保護し、耐久性などを高める役割をすることができる。したがって、前記環状オレフィン系フィルムのコーティング用組成物は、環状オレフィン系フィルムに対してハードコーティング組成物として用いることができる。
【００２４】
前記アクリレート系バインダー樹脂は、アクリレート単量体およびオリゴマーを含むことができる。
【００２５】
前記アクリレート単量体には、１〜６個のアクリレート官能基を有する化合物を用いることが好ましく、その例としては、ジペンタエリスリトールヘキサアクリレート、ペンタエリスリトールテトラアクリレート、ペンタエリスリトールトリアクリレート、トリメチレンプロピルトリアクリレート、ヘキサンジオールジアクリレート、エチルアクリレート、エチルヘキシルアクリレート、ブチルアクリレート、イソボルニルアクリレート、オクタデシルアクリレート、２−ヒドロキシエチルアクリレート、メチルメタクリレート、ブチルメタクリレート、ヘキサンジオールジアクリレート、ジプロピレングリコールジアクリレート、トリエチレングリコールジアクリレート、トリプロピレングリコールジアクリレート、ヒドロキシエチルアクリレート、βカルボキシエチルアクリレートなどがある。
【００２６】
前記アクリレートオリゴマーとしては、通常、２〜６個のアクリレート官能基を有するウレタン変性アクリレートオリゴマー、エポキシアクリレートオリゴマー、またはエーテルアクリレートオリゴマーなどを用いることができ、特に、重量平均分子量が５００〜１０，０００であることが好ましい。
【００２７】
前記オレフィン系樹脂は、線状または環状オレフィン系構造を含むオレフィン系化合物が含まれているすべての重合体および共重合体樹脂を含む。前記オレフィン系樹脂は、重量平均分子量が５００〜１０，０００，０００であることが好ましい。前記オレフィン系樹脂の例としては、エチレン−酢酸ビニル共重合体（ＥＶＡ）、エチレン−メチルアクリレート共重合体（ＥＭＡ）、エチレン−エチルアクリレート共重合体（ＥＥＡ）、エチレン−ｎ−ブチルアクリレート共重合体（ＥｎＢＡ）などのオレフィン系エラストマー、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）などのオレフィン系ブロック共重合体、塩化ポリプロピレン−アクリレート変性共重合体などの変性オレフィン系樹脂などがある。
【００２８】
前記オレフィン系樹脂は、アクリレート系バインダー樹脂１００重量部に対して５〜５０重量部で含まれることが好ましい。その含量が５重量部未満である場合、基材との付着力が低下するという問題があり、５０重量部を超過する場合、コーティング膜の耐スクラッチ性、耐摩耗性が低下するという問題がある。
【００２９】
前記光開始剤としては、紫外線に分解される化合物を用いることが好ましく、その例としては、１−ヒドロキシシクロヘキシルフェニルケトン、ベンジルジメチルケタール、ヒドロキシジメチルアセトフェノン、ベンゾイン、ベンゾインメチルエーテル、またはベンゾインエチルエーテルなどがある。
【００３０】
前記光開始剤は、アクリレート系バインダー樹脂１００重量部に対して２〜２０重量部で含まれることが好ましい。その含量が２重量部未満である場合、コーティング膜の未硬化が発生するという問題があり、２０重量部を超過する場合、コーティング膜の耐スクラッチ性、耐摩耗性が低下するという問題がある。
【００３１】
前記界面活性剤としては、レベリング剤または湿潤剤などを用いることができ、特に、フッ素系またはポリシロキサン系化合物を用いることが好ましい。
【００３２】
前記界面活性剤は、アクリレート系バインダー樹脂１００重量部に対して最大１０重量部で含まれることが好ましい。その含量が１０重量部を超過する場合には、基材との付着性、およびコーティング膜の耐スクラッチ性、耐摩耗性が低下するという問題がある。
【００３３】
前記溶媒としては、アルコール類、アセテート類、ケトン類、または芳香族溶媒などを用いることができ、その例としては、メタノール、エタノール、イソプロピルアルコール、ブタノール、２−メトキシエタノール、２−エトキシエタノール、２−ブトキシエタノール、２−イソプロポキシエタノール、酢酸メチル、酢酸エチル、酢酸ブチル、メチルエチルケトン、メチルイソブチルケトン、シクロヘキサン、シクロヘキサノン、トルエン、キシレン、またはベンゼンなどがある。
【００３４】
前記溶媒は、アクリレート系バインダー樹脂１００重量部に対して８０〜４００重量部で含まれることが好ましい。前記溶媒の含量が８０重量部未満である場合、コーティング組成物の粘度が高くなって、コーティング膜の平坦化度が悪化するなど、コーティング性が低下するという問題があり、４００重量部を超過する場合、コーティング膜の耐スクラッチ性、耐摩耗性が低下し、コーティング組成物の粘度がコーティング機械および基材に転写できない程度に非常に低くなるという問題がある。
【００３５】
本発明に係る環状オレフィン系フィルムのコーティング用組成物は、平均粒径０．５〜５μｍの微粒子１〜２０重量部をさらに含むことができる。この場合、耐スクラッチ性、耐摩耗性などの機械的物性だけではなく、眩しさ防止、反射防止などの光学特性に優れ、環状オレフィン系フィルムとの付着性に優れるコーティング層を提供することができるため、環状オレフィン系フィルムに対する眩しさ防止コーティング組成物として用いることができる。
【００３６】
前記微粒子は、平均粒径０．５〜５μｍの有機物および無機物の定形あるいは無定形粒子である。前記微粒子は、アクリレート系バインダー樹脂１００重量部に対して１〜２０重量部で含まれることが好ましい。その含量が１重量部未満である場合、微粒子がアクリレート系バインダー樹脂に埋没されるため眩しさ防止効果が少なく、２０重量部を超過する場合、ディスプレイ用途としての光学特性が顕著に低下するという問題がある。
【００３７】
また、本発明は、前述した本発明に係る環状オレフィン系フィルムのコーティング用組成物を用いて製造したコーティング層を備えた環状オレフィン系フィルムを提供する。前記コーティング層は、ハードコーティング層または眩しさ防止層の役割をすることができる。前記コーティング層の厚さは、特に限定されていないが、０．０１〜１，０００μｍであることが好ましい。
【００３８】
前記コーティング層は、前述した本発明に係る環状オレフィン系フィルムのコーティング用組成物を環状オレフィン系フィルムにコーティングし、必要な場合、乾燥および硬化を行うことにより形成することができる。コーティング層の形成方法としては、当技術分野の公知技術を制限されずに用いることができる。
【００３９】
前記環状オレフィン系フィルムとは、環状オレフィン系構造を含む重合体または共重合体樹脂を含むフィルムを意味する。前記環状オレフィン系構造を含む重合体または共重合体樹脂は、当技術分野の公知のものであれば、その種類は特に制限されない。
【００４０】
当技術分野において、フィルムは狭義では薄い膜状を意味し、シートは前記狭義のフィルムより相対的に厚いものを意味し、前記シートは布状であることを意味する場合もあるが、それは客観的な基準がない観念的なことであって、本明細書において、「フィルム」という用語は、前記狭義のフィルムだけではなく、前記シートと称される厚さを有するすべてのものを含み、その形態も特定形態に限定されないことを意図する。例えば、前記環状オレフィン系フィルムは、０．５μｍ〜０．５ｍｍの厚さを有するフィルムだけではなく、０．５ｍｍ以上１，０００ｍｍ以下の厚さを有するシートの形態も含む。前記環状オレフィン系フィルムの厚さは、１μｍ以上１００ｍｍ以下であることが好ましい。
【００４１】
以下、本発明の理解のための好ましい実施例を提示するが、下記実施例はただ本発明の例示のためのものに過ぎず、本発明の範囲が下記実施例に限定されるものではない。
【実施例】
【００４２】
＜ハードコーティング液組成物の製造＞
＜実施例１＞
ジペンタエリスリトールヘキサアクリレート２２重量部、ヘキサンジオールジアクリレート１３重量部、およびウレタン変性アクリレートオリゴマー（重量平均分子量８００、６個のアクリレート官能基、ＳＫ  Ｃｙｔｅｃ社製）６５重量部で形成されたアクリレート系バインダー樹脂１００重量部に、オレフィン系樹脂としてエチレン−酢酸ビニル共重合体（重量平均分子量５００，０００）１７重量部、光開始剤として１−ヒドロキシシクロヘキシルフェニルケトン１３重量部、界面活性剤として湿潤剤（Ｔｅｇｏ  ２７０、Ｔｅｇｏ社製）０．９重量部、および溶媒としてシクロヘキサン２１７重量部とメチルエチルケトン８７重量部とを常温で混合して、ハードコーティング液組成物を製造した。
【００４３】
＜比較例１＞
ジペンタエリスリトールヘキサアクリレート２２重量部、ヘキサンジオールジアクリレート１３重量部、およびウレタン変性アクリレートオリゴマー（重量平均分子量８００、６個のアクリレート官能基、ＳＫ  Ｃｙｔｅｃ社製）６５重量部で形成されたアクリレート系バインダー樹脂１００重量部に、光開始剤として１−ヒドロキシシクロヘキシルフェニルケトン１３重量部、界面活性剤として湿潤剤（Ｔｅｇｏ  ２７０、Ｔｅｇｏ社製）０．９重量部、および溶媒としてシクロヘキサン２１７重量部とメチルエチルケトン８７重量部とを常温で混合して、ハードコーティング液組成物を製造した。
【００４４】
＜眩しさ防止コーティング液組成物の製造＞
＜実施例２＞
ジペンタエリスリトールヘキサアクリレート２２重量部、βカルボキシエチルアクリレート１３重量部、およびウレタン変性アクリレートオリゴマー（重量平均分子量１０００、６個のアクリレート官能基、ＳＫ  Ｃｙｔｅｃ社製）６５重量部で形成されたアクリレート系バインダー樹脂１００重量部に、オレフィン系樹脂としてスチレン−ブタジエン−スチレン共重合体（ＬＧ化学、ＬＧ６０４）２２重量部、微粒子として平均粒径２μｍのシリカ（ＯＫ６０７、デグ社製）２．２重量部、光開始剤として１−ヒドロキシシクロヘキシルフェニルケトン１３重量部、界面活性剤として湿潤剤（Ｔｅｇｏ  ２７０、Ｔｅｇｏ社製）０．９重量部、および溶媒としてトルエン２１７重量部とメチルイソブチルケトン８７重量部とを常温で混合して、眩しさ防止コーティング液組成物を製造した。
【００４５】
＜比較例２＞
ジペンタエリスリトールヘキサアクリレート２２重量部、βカルボキシエチルアクリレート１３重量部、およびウレタン変性アクリレートオリゴマー（重量平均分子量１０００、６個のアクリレート官能基、ＳＫ  Ｃｙｔｅｃ社製）６５重量部で形成されたアクリレート系バインダー樹脂１００重量部に、微粒子として平均粒径２μｍのシリカ（ＯＫ６０７、デグ社製）２．２重量部、光開始剤として１−ヒドロキシシクロヘキシルフェニルケトン１３重量部、界面活性剤として湿潤剤（Ｔｅｇｏ  ２７０、Ｔｅｇｏ社製造）０．９重量部、および溶媒としてトルエン２１７重量部とメチルイソブチルケトン８７重量部とを常温で混合して、眩しさ防止コーティング液組成物を製造した。
【００４６】
＜試験例＞
前記実施例１乃至２および比較例１〜２で製造したコーティング液組成物を用いて６０μｍ厚さの環状オレフィン系フィルム（Ｚｅｏｎｏｒ、ＺＥＯＮ社製）をワイヤーバー（１０号）でコーティング処理した後、これを６０℃のオーブンで２分間乾燥し、１Ｊ／cm2のＵＶ（紫外線）で硬化することにより、コーティング処理された環状オレフィン系フィルムを製造した。
【００４７】
コーティング処理された環状オレフィン系フィルムの透過率、ヘイズ、付着性、耐スクラッチ性などの物性を下記の方法で測定し、その結果を下記表１に示した。
【００４８】
ア）透過率およびヘイズ−ＨＲ１００（日本村上社製）を用いて測定した。
【００４９】
イ）付着性−クロスカット（１０×１０）テープ法で、クロスカットの部分にテープを貼り剥がした後、膜が残っている比率を観察して測定した。
【００５０】
ウ）耐スクラッチ性−スチールウール（ｇｒａｄｅ  ＃００００）を装着した摩耗試料を用いて１kgの荷重でコーティングフィルムを擦った後、スクラッチの有無を肉眼で観察して、上、中、下で評価した。
【００５１】
【表１】
2010514894.tif 000002
【００５２】
前記表１に示すように、本発明のオレフィン系樹脂を含むハードコーティング液（実施例１）で処理された環状オレフィン系フィルムは、オレフィン系樹脂を含んでいないハードコーティング液（比較例１）で処理された環状オレフィン系フィルムに比べて、優れる透過率、透明度、および耐スクラッチ性はそのまま維持しながらも、付着性は顕著に優れることを確認することができた。
【００５３】
また、本発明のオレフィン系樹脂を含む眩しさ防止コーティング液組成物（実施例２）で処理された環状オレフィン系フィルムは、オレフィン系樹脂を含んでいない眩しさ防止コーティング液組成物（比較例２）で処理された環状オレフィン系フィルムに比べて、優れる透過率、透明度、および耐スクラッチ性はそのまま維持しながらも、付着性は顕著に優れることを確認することができた。
【国際調査報告】
2010514894.tif 000003
2010514894.tif 000004